FR 2590895 A1 19870605 FR 8517882 A 19851203 MONOMERES ACRYLIQUES FLUORES, POLYMERES EN DERIVANT ET LEUR APPLICATION COMME AGENTS HYDROPHOBES ET OLEOPHOBES La présente invention concerne le domaine des produits fluorés destinés au traitement hydrofuge et oléofuge de substrats tels que textiles, tapismoquettes, revêtements muraux, bois, matériaux de construction, métaux, matières plastiques, et a notam- ment pour objet des produits utilisables plus particulièrement pour la protection du cuir dont la finition et l'entretien doivent présenter les caractéristiques suivantes: souplesse, aspect et toucher agréables. L'utilisation de résines acryliques fluorées dans ces applications est bien connue, mais présente un certain nombre d'inconvénients: toucher légèrement collant, mauvaise résistance aux nettoyages et à l'abrasion, légère modification de l'aspect du support. Des compositions comprenant des groupes perfluorés et des enchainements uréthannes ont déjà été proposées; voir par exemple les brevets U.S. 3 468 924, 3 503 915, 3 528 849, 3 896 035, 3 896 251 et 4 024 178, FR 2 062 244, DE 1620 965, CA 1 071 225, EP 103752, CH 520 813 et 512 624. Malheureusement, ces produits ne donnent pas toujours satisfaction soit parce que la synthèse des intermédiaires est difficile, soit parce qu'ils doivent être asso- ciés à des copolymères acryliques car ils ne sont pas filmogènes, ne résistent pas au nettoyage à sec et/ou ne présentent pas de bonnes propriétés antitaches, soit encore parce qu'ils doivent être présen- tés en émulsion aqueuse en raison de leur faible solubilité dans les solvants. Pour empêcher le transfert de la poudre d'impression lors de la préparation de transparents par un procédé électrographique, on a proposé dans le brevet EP O 100 227 l'emploi de polymères fluorés à groupements uréthanne. Sont notamment décrits dans ce brevet des polymères dérivés du diuréthanne fluoré de formule: CH3 O I2Is CH 0 CH -NSH N-C--35C2 4 2C8F17 (L) CH3 NH-C-O-C H -O-C-C=CH 36 Il 2 O O Cependant, les polymères obtenus à partir du diuréthanne fluoré (I) présentent l'inconvénient de former des gels insolubles ou de fournir des performances hydrophobes et oléophobes insuffisan- tes. Il a maintenant été trouvé, de façon tout-à-fait inatten- due, qu'on peut remédier à cet inconvénient en utilisant un urétha- nne fluoré dans lequel la chatne polyfluorée est fixée en position 4 et non pas en position 2 comme dans le composé de formule (I) selon le brevet EP 0 100 227. Les polymères dérivés de ces diuréthannes à chaTne polyfluorée en position 4 sont bien solubles dans les solvants usuels; ils présentent d'excellentes propriétés hydropho- bes et oléophobes et sont en particulier parfaitement adaptés au traitement du cuir. La présente invention a donc d'abord pour objet, en tant que monomères acryliques fluorés, les diuréthannes de formule générale: CH3 R NK-C-O-A-OC-C=CH (II) il 0 2 0 0 NH-C-Q-W- dans laquelle: RF représente un radical perfluoroalkyle à chatne droite ou ramifiée contenant de 2 à 20 atomes de carbone (de préférence 4 à 16), R représente un atome d'hydrogène ou, de préférence, un radical méthyle, A représente un enchaînement bivalent de 2 à 9 atomes de carbone, pouvant comporter un ou plusieurs atomes d'oxygène, Q représente un atome d'oxygène ou de soufre ou un groupe- ment -NR'-, R' désignant un atome d'hydrogène ou un radical alkyle contenant 1 à 4 atomes de carbone, et W représente un enchaînement bivalent lié à Q par un carbone et pouvant comporter un ou plusieurs atomes d'oxygène, de soufre et/ou d'azote. Les monomères acryliques fluorés de formule (II) selon l'invention peuvent être préparés en faisant réagir dans un premier temps le toluènediisocyanate-2,4 avec une quantité équimolaire d'un composé polyfluoré de formule: RF - W - Q - H pour former un isocyanate-uréthanne fluoré de formule: sensiblement (III) CH3 N=C=O o0 (Iv) puis en faisant réagir cet isocyanate-uréthanne avec une quantité sensiblement équimolaire d'un ester acrylique de formule: R I HO - A - O - C - C = CH Il 2 O (v) Le composé polyfluoré (III) est un composé contenant un atome d'hydrogène mobile sous forme d'un groupement terminal hydrox- yle, thiol ou amino primaire ou secondaire, lié au radical perfluo- roalkyle par un pont alkylène directement ou via un groupement sulfonamido, carbonamido, éther, thioéther, sulfonyle ou ester carboxylique. Comme exemples de tels composés polyfluorés, on peut citer plus particulièrement ceux de formules: RF - (CH2)P -OH RF - S02N - (CH2)q - OH R" RF - (CH2)p - SO2N - (CH2)q -OH R" (III - a) (III - b) (III - c) R F-(CH2)- RF - (CH2)p - RF - (CH2) - R F - (CH2) - R" (CH 2)q -OH S - (CH 2)q- OH (OCH2 CH2)q - OH SO2 - (CH2)q - OH RF - C N - (CH2)p -OH O0 (III - d) (III- e) (III - f) (III - g) (III - h) RF- C0O - (CH2)p - OH (II-) O R - CH = CH - (CH2) - OH (II-j) F RF - (CH2)p- SH (III-k) F RF - (CH2)p-NH2 (III-1) RF - SO2 -N - (CH2)q -NH2 (III-m) R" CH3 R- S2 - N - (CH2)q - Nn) R" H dans lesquelles RF et R" ont les mêmes significations que ci-dessus, les symboles p et q, identiques ou différents, représentent chacun un nombre entier allant de 1 à 20 et de préférence égal à 2 ou 4. Pour des raisons économiques et pratiques, il est particulièrement intéressant d'utiliser un mélange de composés représentant des radicaux RF différents. Parmi les composés (III) on préfére ceux de formules (III- a), (III-c), (III-k), dans lesquels p et q sont égaux à 2. Comme exemples d'esters de formule (V), on peut citer plus particulièrement les monoacrylates et monométhacrylates de diols ou de polyalkylèneglycols, tels que l'éthylèneglycol, le propylènegly- col, le propanediol-1,3, les butanediols, le phénoxy-3 propanediol- 1,2, le triéthylèneglycol. On utilise de préférence le monométhacry- late d'éthylèneglycol. La synthèse des monomères acryliques fluorés (II) selon l'invention peut être effectuée dans un solvant organique tel que les solvants cétoniques comme la méthyl éthyl cétone ou la méthyl isobutyl cétone, des esters comme l'acétate d'éthyle ou l'acétate de butyle, des solvants aromatiques comme le toluene, des alcanes comme l'hexane, l'heptane ou le cyclohexane, des éthers comme le diisopro- pyl éther ou le tétrahydrofuranne, des solvants halogénés comme le trichloro-1,1,1 éthane ou le trichlorotrifluoroéthane, ainsi que le diméthyl formamide et la N-méthyl-pyrrolidone. Les réactions d'addition du composé polyfluoré RF-W-Q-H et de l'ester acrylique (V) sur les groupements -N=C=O s'effectuent entre 30 et 90 C sous atmosphère inerte, par exemple sous azote anhydre. L'addition du composé polyfluoré étant lente, il est préférable d'opérer en présence d'un catalyseur tel que, par exem- ple, une aminetertiaire comme la triéthylamine, la triéthylènedia- mine et la N- méthyl-morpholine, un sel d'étain comme le dibutyl dilaurate d'étain et l'octoate d'étain, ou un sel de plomb comme le naphténate de plomb, ce catalyseur étant utilisé à raison de 0,05 à 1 % par rapport au poids total des réactifs. Afin de limiter la formation concomitante de produits de diadditions symétriques, c'est-à-dire des produits de formules: CH3 CH3 R t Net NH-CO-OAO-CO-C=CH2 NHCO-Q-W-RF NH-CO-OAO-CO-C=CH2 (VI) (VII) il est préférable d'ajouter le composé polyfluoré (III) lentement, dans des conditions de dilution et de température telles que la réaction soit quasi instantanée et que l'on soit toujours en défaut de composé (III) par rapport au toluènediisocyanate. Bien qu'on ne puisse pas éviter complètement la formation de produits de diaddi- tions symétriques, la présence de ces prodhits dans les solutions de monomères acryliques (II), destinées à la polymérisation, n'est pas gênante. Il est cependant possible, si on le désire, de les éliminer par cristallisation fractionnée et filtration car ils sont moins solubles dans les solvants que les monomères (II). Au lieu d'utiliser du toluène-diisocyanate-2,4 pur, très onéreux, il est économiquement avantageux d'employer un toluène- diisocyanate technique qui peut contenir jusqu'à environ 35 % en poids (de préférence jusqu'à environ 20) d'isomère-2,6. En effet, dans la mesure o leur proportion reste relativement faible, la présence des produits d'addition sur cet isomère-2,6 ne présente pas d'inconvénients pour les applications considérées. L'invention a également pour objet les polymères contenant des motifs de formule: CH R o3 1 XNH - C - O - A - OIC - IC -CH - NH - C - Q - W -RF IO (VIII) dans laquelle les différents symboles ont les mêmes significations. que précédemment. Ces polymères peuvent être obtenus à partir des monomères de formule (II) par homopolymérisation ou par copolyméri- sation avec d'autres monomères, fluorés ou non, en une proportion allant jusqu'à 90 % en poids (de préférence jusqu'à environ 50 %) par rapport au poids total de monomères. Comme exemples de comonomères utilisables dans le cadre de la présente invention, on peut citer: - les hydrocarbures oléfiniques inférieurs, halogénés ou non, tels que l'éthylène, le propylène, l'isobutène, le chloro-3 iso- butène-1, le butadiène, l'isoprène, les chloro- et dichloro-buta- diènes, les fluoro- et difluoro-butadiènes, le diméthyl-2,5 hexadiè- ne-1,5, le diisobutylène; - les halogénures de vinyle, d'allyle ou de vinylidène tels que le chlorure de vinyle ou de vinylidène, le fluorure de vinyle ou de vinylidène, le bromure d'allyle, le chlorure de méthallyle; - le styrène et ses dérivés, tels que le vinyl-toluène, 1' a- méthyl-styrène, 1' a-cyanométhyl-styrène, le divinyl-benzène, le N-vinyl carbazole; - les esters vinyliques tels que l'acétate de vinyle, le propionate de vinyle, les esters vinyliques des acides connus sur le marché sous le nom de "Versatic acids", l'isobutyrate de vinyle, le sénécioate de vinyle, le succinate de vinyle, l'isodécanoate de vinyle, le stéarate de vinyle, le carbonate de divinyle; - les esters d'allyle comme l'acétate d'allyle et l'heptanoate d'allyle; - les éthers alkylvinyliques ou alkyl-allyliques, halogénés ou non, tels que le cétyl vinyl éther, le dodécyl vinyl éther, l'isobu- tyl vinyl éther, l'éthyl vinyl éther, le chloro-2 éthyl vinyl éther, le tétra allyloxy éthane; - les vinyl alkyl cétones comme la vinyl méthyl cétone; - les acides insaturés, tels que les acides acrylique, métha- crylique, a-chloro-acrylique, crotonique, maléique, fumarique, itaconique, citraconique et sénéciolque, leurs anhydrides et leurs esters comme les acrylates et méthacrylates de vinyle, d'allyle, de méthyle, de butyle, d'isobutyle, d'hexyle, d'heptyle, d'éthyl-2 hexyle, de cyclohexyle, de lauryle, de stéaryle ou de cellosolve, le maléate de diméthyle, le crotonate d'éthyle, le maléate acide de méthyle, l'itaconate acide de butyle, les diacrylates et diméthacry- lates de glycol ou de polyalkylène glycol, comme le diméthacrylate d'éthylène glycol ou de triéthylène glycol, les acrylates et métha- crylates de dichloro-phosphato alkyle comme le méthacrylate de dichlorophosphato éthyle, ainsi que le phosphate acide de bis (méthacryloyloxy éthyle) et le méthacryloyloxypropyl-triméthoxy- silane; - l'acrylonitrile, le méthacrylonitrile, le chloro-2 acryloni- trile, l'acrylate de cyano-2 éthyle, le méthylène glutaronitrile, le cyanure de vinylidène, les cyanoacrylates d'alkyle comme le cyano- acrylate d'isopropyle, la trisacryloyl hexahydro-s-triazine, le vinyl trichlorosilane, le vinyl triméthoxysilane, le vinyl triétho- xysilane, la N-vinyl-pyrrolidone-2; - l'alcool allylique, l'allyl glycolate, l'isobutènediol, l'allyloxy éthanol, l'o. allyl phénol, le divinyl carbinol, le glycérol-allyléther, l'acrylamide, le méthacrylamide, les maléamide et malélmide, le N-(cyano-éthyl)-acrylamide, le N-isopropyl-acry- lamide, le diacétone-acrylamide, les N-(hydroxy-méthyl) acrylamide et méthacrylamide, les N-(alcoxyméthyl) acrylamides et méthacrylami- des, le glyoxal bis-acrylamide, l'acrylate ou méthacrylate de sodium, l'acrylate de sulfo-2 éthyle, les acides vinyl-sulfonique et styrène-p-sulfonique et leurs sels alcalins, l'amino-3 crotononitri- le, la monoallyl amine, les vinyl-pyridines, l'acrylate ou méthacry- late de glycidyle, l'allyl glycidyl éther, l'acroléine,le méthacry- late de N,N-diméthylaminoéthyle ou de N-tertiobutylamino-éthyle; - les esters fluorés insaturés de formule générale: R R -W - O - C - C = CH - R (IX) - F il O dans laquelle RF, R et W ont les mêmes significations que précedem- ment. Ces comonombres peuvent être préparés selon des procédés connus, par exemple par esterification des alcools polyfluorés correspondants de formule: RF - W - OH (X) au moyen d'un acide alcène-monocarboxylique de formule: R HO - C - C = CH - R (XI) I O tel que, par exemple, l'acide acrylique, l'acide méthacrylique ou l'acide crotonique, en présence d'un catalyseur comme l'acide sul- furique ou l'acide p-toluènesulfonique. Au lieu des acides de formule (XI) , on peut également utiliser leurs esters, anhydrides ou halogénures. Comme exemples d'alcools polyfluorés de formule (X), on peut citer plus particulièrement ceux de formules (III-a) à (III-j) ci-dessus. A titre de comonomères utilisables dans le cadre de la présente invention, on peut encore mentionner: - les produits de formule (VII) ci-dessus; - les esters insaturés de formule: R R -CH -CH2CH-0C-C=CH-R (XII) F I 2 OH O obtenus par condensation d'un époxyde fluoré: R -CH2-CH-CH2 (XIII) o sur un acide alcène-monocarboxylique de formule (XI); - les acrylates et méthacrylates d'éthers de polyéthylene glycols ou de polypropylène glycols de formule: R R 1 3 1 R40 (CH2 - CH - O)n -OC - C = CH2 (XIV) dans laquelle R3 représente un atome d'hydrogène ou un radical méthyle, R4 représente un radical alkyle et n est un nombre entier compris entre 2 et 10; et - les composés de formule: R R 1I RF-W-Q-C-NH-Z-NH-C-N-A'-O-C-C=CH2 (XV) 0 0 0 dans laquelle les symboles Q, R, RF et W ont les mêmes significa- tions que précédemment, A' représente un groupe alkylène de 2 ou 3 atomes de carbone, R5 représente un radical alkyle, cycloalkyle ou pipérazinyle, et Z représente un enchaînement bivalent aliphatique, cycloaliphatique ou aromatique. Ces composés qui font l'objet de la demande de brevet français n 85 15347 déposée le 16 Octobre 1985 par la Demanderesse, peuvent être préparés en faisant réagir sur un diisocyanate aliphatique, cycloaliphatique ou aromatique des quanti- tés sensiblement équimolaires d'un composé polyfluoré de formule (III) et d'un ester acrylique à groupement amino secondaire de formule: R R -NH-A'-O-C-C=CH2 (XVI) dans des conditions opératoires analogues à celles décrites précé- demment pour la préparation des monomères (II). Parmi les comonomères précités, on préfère plus particuliè- rement les acrylates et méthacrylates d'alkyle simples ou fonction- nalisés par un groupe hydroxyle, amino ou acide sulfonique, les composés fluorés (IX) et (XV), les méthacrylates d'éthers de polyé- thylèneglycols, les éthers vinyliques, les chlorure et fluorure de vinyle ou de vinylidène, la vinylpyrrolidone, l'acrylamide et ses dérivés, l'acide acrylique ou méthacrylique. Les polymères fluorés selon l'invention peuvent être préparés de façon connue en soi par polymérisation dans un solvant organique ou en émulsion aqueuse, à une température qui peut aller de la température ambiante jusqu'au point d'ébullition du milieu réactionnel. On opère de préférence entre 70 et 110 C. La concentra- tion totale des monomères peut varier de 5 à 60 % en poids. La polymérisation en milieu solvant peut être réalisée dans des solvants cétoniques (par exemple l'acétone, la méthyl éthyl cétone, la méthyl isobutyl cétone), des alcools (par exemple l'iso- propanol), des esters (par exemple l'acétate d'éthyle ou l'acétate de butyle), des éthers (par exemple le diisopropyl éther, l'éther éthylique ou méthylique de l'éthylène glycol, le tétrahydrofuranne, le dioxanne), des hydrocarbures aliphatiques ou aromatiques, des hydrocarbures halogénés (par exemple le perchloréthylène, le trichlo- ro-1,1,1 éthane, le trichlorotrifluoroéthane), le diméthylformami- de ou la N-méthyl-pyrrolidone-2. On effectue la polymérisation en présence d'initiateur(s) qu'on utilise à raison de 0,1 à 1,5 % par rapport au poids total des monomères engagés. Comme initiateurs on peut utiliser des peroxydes tels que, par exemple, le peroxyde de benzoyle, le peroxyde de lauroyle, le peroxyde de succinyle et le perpivalate de tertiobuty- le, ou des composés azoïques tels que, par exemple, l'azo-2,2' bisisobutyronitrile, l'azo-4,4' bis-(cyano-4 pentanolque) et l'azodicarbonamide. On peut également opérer en présence de rayon- nements U.V. et de photo-initiateurs tels que la benzophénone, la méthyl2 anthraquinone ou le chloro-2 thioxanthone. La longueur des chaînes polymériques peut, si on le désire, être réglée à l'aide d'agents de transfert de chaînes tels que les alkyl-mercaptans, le tétrachlorure de carbone ou le triphénylméthane, utilisés à raison de 0,05 à 0,5 Z par rapport au poids total de monomères. La polymérisation en émulsion aqueuse peut être réalisée selon les techniques bien connues, en discontinu ou en continu. Les agents tensioactifs à utiliser pour la mise en émulsion peuvent être cationiques, anioniques ou non-ioniques selon l'ionicité désirée pour le latex final, et sont de préférence choisis parmi les meilleurs émulsionnants huile-dans-eau, les moins mouillants possi- bles. On utilise de préférence des couples de tensio-actifs cationi- que / non-ionique ou anionique/non-ionique. Comme exemples d'agents tensio-actifs utilisables on peut citer plus particulièrement: - dans la série cationique, les sels d'amines tertiaires à longue chaîne comme l'acétate de N,N-diméthyl octadécylamine, et les sels d'ammonium quaternaires d'amines grasses comme le bromure de triméthyl cétyl ammonium ou le chlorure de triméthyl dodécyl ammo- nium; - dans la série anionique, les sels alcalins d'acides alkylsul- foniques à longue chaîne et les arylalkylsulfonates alcalins; - dans la série non-ionique, les produits de condensation de l'oxyde d'éthylène avec les alcools gras ou les alkylphénols. Il peut également être interessant d'utiliser des agents tensio- actifs à chaîne hydrophobe perfluorée tels que, par exemple, le perfluorooctanoate d'ammonium ou le N-perfluorooctyl-sulfonyl N-éthyl aminoacétate de potassium. Pour faciliter la mise en émulsion des monomères, il est généralement nécessaire d'utiliser des solvants organiques tels que, par exemple, des cétones (acétone, méthyl éthyl cétone, méthyl isobutyl cétone), des glycols ou éthers d'éthylèneglycol, des alcools (méthanol, éthanol, isopropanol), ou des mélanges de ces solvants. La quantité de solvant ne doit généralement pas dépasser le poids total des monomères. Comme initiateurs de polymérisation en émulsion aqueuse, on peut utiliser des produits solubles dans l'eau tels que les peroxydes minéraux (par exemple l'eau oxygénée) et les persels (par exemple le persulfate de potassium), ou des initiateurs insolubles dans l'eau comme les peroxydes organiques.et les composés azoiques mentionnés précédemment. Les polymères fluorés selon l'invention peuvent également être préparés par greffage d'un isocyanate-uréthanne fluoré -de formule (IV) sur un polymère acrylique à groupes OH pendants, obtenu par homopolymérisation d'un ester acrylique de formule (V) ou par copolymérisation d'un tel ester avec un ou plusieurs des comonomères précédemment cités. L'opération de greffage peut être réalisée dans les mêmes conditions que l'addition de l'ester (V) sur l'isocyanate- uréthanne fluoré (IV). Le polymère acrylique à groupes OH pendants peut lui-même être obtenu par polymérisation en milieu solvant dans des conditions analogues à celles précédemment décrites pour la polymérisation des monomères de formule (II). Quelque soit leur mode d'obtention, les polymères fluorés selon l'invention peuvent éventuellement être isolés suivant des méthodes connues en soi telles que, par exemple, précipitation ou évaporation du solvant. Les polymères fluorés selon l'invention se révèlent d'excellents agents hydrophobes et oléophobes sur des matériaux très divers tels que le papier, les articles non tissés, les textiles à base de fibres naturelles, artificielles ou synthétiques, les matières plastiques, le bois, les métaux, le verre, la pierre et le ciment, mais sont plus particulièrement destinés à la protection des cuirs qu'il s'agisse de leur finition ou de l'entretien des articles en cuir tels que vêtements, chaussures, maroquinerie, sièges... Pour l'application, les solutions de polymères sont généralement diluées avec un solvant identique à ou compatible avec celui utilisé pour la polymérisation, tandis que les émulsions de polymères sont diluées à l'eau. L'application des produits dilués peut être réalisée selon différentes techniques comme la pulvérisa- tion, l'enduction à la brosse, le foulardage. Selon leur nature, les substrats traités peuvent être séchés à température ambiante ou à des températures pouvant aller jusqu'à 2000C. La quantité de polymère à mettre en oeuvre peut varier dans de larges limites en fonction de la nature du support et de la teneur en fluor du polymère. Sur cuir, cette quantité est générale- ment comprise entre 1 et 10 g/m2. Les exemples suivants dans lesquels les parties et les pourcentages s'entendent en poids, sauf mention contraire, illus- trent l'invention sans la limiter. EXEMPLE 1 Dans un réacteur d'une capacité de 1000 parties en volume, équipé d'un agitateur, d'un thermométre, d'un réfrigérant à reflux, d'une ampoule de coulée, d'une arrivée d'azote et d'un dispositif de chauffage, on charge 90 parties de trichlorotrifluoroéthane, 8,7 parties de toluènediisocyanate-2,4 pur (0,05 mole) et 0,1 partie de dibutyl dilaurate d'étain. On chasse l'air du réacteur par un courant d'azote anhydre, puis on porte la solution au reflux (soit C) et on coule ensuite goutte à goutte en deux heures une solu- tion de 18,2 parties de perfluorohexyl-2 éthanol C6F13C2H4OH (0,05 mole) dans 20 parties de trichlorotrifluoroéthane. La fine suspen- sion blanche ainsi obtenue est encore maintenue à 50 C pendant 1/2 heure. L'analyse chromatographique (G.P.C) montre alors la dispari- tion totale de l'alcool fluoré et la formation, à coté de l'isocya- nate-2 uréthanne-4, du produit de diaddition symétrique en -2,4 (proportion molaire: 20 %). On ajoute ensuite goutte à goutte une solution de 6,5 parties de méthacrylate d'hydroxy-2 éthyle (0,05 mole) dans 10 parties de trichlorotrifluoroéthane, et on maintient le reflux pendant une heure. Aprés évaporation du solvant, on obtient 33 g d'un mélange de monomère diuréthanne et de produit de diaddition symétrique que l'on élimine par cristallisation fractionnée dans le toluène. On obtient un liquide sirupeux incolore dont l'analyse R.M.N ( H et 13C) confirme la structure attendue: CH3 \ 110 0 CH CH2 0c NH - C - 0 - CH2 CH - C6 F13 i j k2 Spectre H. On observe les pics __________ suivants: 1,95 ppm: 2,18 ppm: 2,50 ppm: 4,41 ppm: 4,44 ppm: ,59 et 6,15 ppm 6,60 ppm: 7,00 ppm: 7,77 ppm: Spectre 13C. On 16,48 ppm: 17,72 ": ,64 ": 56,74 ": 62,5 et 62,9": 112,85": ,24": protons du CH en h du CH3 en a du CH2 en k " du CH2 en j du CH2 en g " proton du NH fixé en 4 " du NH fixé en 2 " du CH en 3 observe les pics suivants Ca Ch Ck cj Cc C3 C5 et Cd 123,63 ppm: ,63 ": ,44 ": ,8 et 135,9 ": 136,4 ": 153,06 et 153,65": 167,03: *Ci Cg C6 C2 et Cf C4 Cb et Ci Ce EXEMPLE 2 Dans un réacteur d'une capacité de 500 parties en volume, équipé d'un agitateur, d'un thermomètre, d'un réfrigérant à reflux, d'une ampoule de coulée, d'une arrivée d'azote et d'un dispositif de chauffage on charge 127 parties de méthyl isobutyl cétone anhydre et 17,4 parties (0,1 mole) de tolu&ne-diisocyanate (mélange à 80 % d'isomère-2,4 et 20 % d'isomère-2,6) et 0,1 partie de dibutyldilau- rate d'étain. On chasse l'air du réacteur par un courant d'azote anhydre, puis on porte la température du milieu réactionnel à 80 C à l'aide d'un bain d'huile thermostaté et on coule ensuite goutte à goutte en une heure et demie une solution, préalablement étêtée, comprenant 36,4 parties (0,1 mole) de perfluorohexyl-2 éthanol C6F13C2H40H et 36,4 parties de méthyl isobutyl cétone. Aprés avoir encore maintenu à 80 C pendant 30 minutes, un dosage chimique montre que la moitié des groupements -NCO a effectivement réagi. Une analyse chromatographique GPC indique la formation, à c8té de l'isocyanate-2 uréthanne-4, d'une proportion molaire d'environ 20 % de produit de diaddition symétrique en -2,4. On ajoute ensuite 0,06 partie d'éther méthylique de l'hydroquinone, puis on coule goutte à goutte en 15 minutes 13 parties (0,1 mole) de méthacrylate d'hydroxy-2 éthyle et maintient ensuite à 80 C pendant encore une heure. L'analyse chromatographique montre qu'il ne reste plus de méthacrylate d'hydroxy-2 éthyle. La solution est alors filtrée vers 35 C, puis refroidie. On obtient ainsi une solution (S2) d'un mélange de monomère selon l'invention et de diuréthanne symétrique qu'il n'est pas nécessaire de séparer. Cette solution contient 29 % de matières sèches et 10,73 % de fluor. EXEMPLE 3 On procède comme à l'exemple 2, mais en remplaçant la solution de perfluorohexyl-éthanol par une solution de 46,4 parties de perfluorooctyléthanol C8F17C2H4OH dans 46,4 parties de méthyl isobutyl cétone. Le taux de transformation en produit de diaddition est un peu plus important (environ 30 %). On obtient une solution (S3) qui cristallise partiellement à froid et qui contient 29 % de matière sèche et 12,2 % de fluor. EXEMPLE 4 On procède comme à l'exemple 2, mais en remplaçant la solution de perfluorohexyl-éthanol par une solutiuon de 48,5 parties du sulfamidoalcool fluoré de formule C6F13C2H4S02N(CH3)C2H4OH dans 48,5 parties de méthylisobutyl cétone. Le taux de transformation en produit de diaddition symétrique -2,4 est de 40 %. On obtient une solution (S4) qui cristallise partiellement à froid et qui contient 29 % de matière sèche et 9 % de fluor. EXEMPLE 5 On procède comme à l'exemple 2, mais en remplaçant la solution de perfluorohexyl-éthanol par une solution de 48 parties du thiol fluoré C8F17C2H4SH dans 48 parties de méthyl isobutyl cétone. Le taux molaire en produit de diaddition symétrique est de 24 %. On obtient une solution (S5) qui cristallise partiellement à froid et qui contient 29 % de matière sèche et 11,9 % de fluor. EXEfPLE 6 On procède, comme à l'exemple 2, mais en remplaçant le méthacrylate d'hydroxy-2 éthyle par 11,6 parties d'acrylate-d'hydro- xv-2 éthyle (0,1 mole). La solution (S6) obtenue contient 24,6 % de matière sèche et 9,3 de fluor. EXEMPLE 7 On procède comme à l'exemple 2, mais en remplaçant le méthacrylate d'hydroxy-2 éthyle par 13 parties d'acrylate d'hydro- xy-2 propyle (0,1 mole). La solution (S7) obtenue contient 25 % de matière sèche et 9,25 % de fluor. EXEMPLE 8 On procède comme à l'exemple 2, mais en remplaçant le méthacrylate d'hydroxy-2 éthyle par 14,4 parties d'acrylate d'hydro- xy-4 butyle (0,1 mole). La solution (S8) obtenue contient 29 % de matière sèche et 10,5 % de fluor. EXEMPLE 9 Dans un réacteur d'une capacité de 250 parties en volume, équipé d'un agitateur, d'un thermomètre, d'un réfrigérant à reflux, d'une arrivée d'azote et d'un dispositif de chauffage, on charge 125 parties de la solution (S2), puis on effectue un balayage à l'azote en surface pendant 15 minutes et porte la température à 90 C. On ajoute alors 0,3 partie de peroxyde de lauroyle et 0,2 partie de perpivalate de t.butyle. On maintient ensuite la température à 90 C pendant 6 heures en rajoutant la meme charge d'initiateurs au bout de 2 et 4 heures. Après refroidissement on obtient une solution jaune limpide (S2p) d'un homopolymère selon l'invention. Cette solution contient 29 % de matières sèches et 10,7 % de fluor. En procédant de la même façon avec les solutions S3, S4, S5, S6, S7 et S8 des exemples 3 à 8, on obtient respectivement des solutions S3 à S8p, d'homopolymères selon l'invention. On dilue chacune des soltuions S2 à Sp avec de la méthyl isobutyl cétone de façon à obtenir des solutions contenant chacune 0,20 % de fluor. Ces solutions diluées sont ensuite appliquées par pulvérisation sur un cuir vachette pleine fleur tanné végétal, à mam euT uelnoCeLa ua saxnaq 9 zuepuad DoO6 g anuazuTem aiçnsua isa anzapdmaz el a aelinq' ap aelesATdiad ap saeled Z'O la aIjoonj ap apLxozad ap satped ú'O aqnoCe uo sTnd D'3o06 Q aaneladmal el aliod uo ajozel e qSand aToae saadV -aixaq Z- iXqlgp aelXlaveqlgm ap saTiaed 06 la auogl ilnqosTliqqgm ap saTlzed o0 '(ZS) uoTlnIos eT ap salTaed ú'0oú a2eqz uo '6 aIdmax,I ap"nIo ammoz adTnba amnloA ua sailaed 0001 ap 94Toedua aun,p analoea un suea 0I aMIHxa i maq S I i il i i ZnuFm oc; i .. i i lai i oc ap snd;i OCP snld i i i SL'I i "l '0 - i i i *. 5'Oi i la8 i çL'ç i - i i. I i i dLS d9 S dgS dS dES d7 S JsalnuTm çqi szlnaq C'L i S i i i i i sepuoDas 01 p SUT OM i sepuooas 0ú ap sUWom i (i uou îTno) luegaN ij i igjlumaT i iTqirdal qooaú i i i asqoqdoaIo i asqoqdoapfH i ap uopnIoS À Tai uou aTno amam nue uamaAliezedmoo 4snualqo slelinsaa sal alqmeasse queATns nualqe3 al aTno aI ans agsodep auIIaseA ap alInq,p alno2 aunp uoIleltauad ap sdmai al zalnsam ve asTsuoo: (aiynql e aouersTsal) 'H' ISSL ' ÀzIno al ans aasodap neap aelno2 aunp uo3enaiguad ap sdmai a[ lainsam v asisuoD: (neal j aDueuSiSai) a U isaL - ç : s4ueAins s$sai xne aapgooad ap IUuAe azueiqme ainieBadmai s inu aun auepuad laqoas assteI uo la Zm/200z ap uosTe 9i S6806SZ Oc çz i i A- i i- i sae saq il & sainaq - i i i i i j i i i i i i i quantité d'initiateurs toutes les deux heures. La solution jaune limpide de copolymère (S10) ainsi obtenue contient 40 % de matières non volatiles et 7,5 % de fluor. EXEMPLE 11 Dans des conditions identiques à celles de l'exemple 10, on copolymérise 310,3 parties de solution (S2), 30,6 parties de méthacrylate d'éthyl-2 hexyle et 59,4 parties de méthacrylate de perfluorohexyl-2 éthyle dans 50 parties de méthyl isobutyl cétone. La solution de copolymère ainsi obtenue (Sll) est limpide et contient 39,1 % de matières non volatiles et 14,6 % de fluor. EXEMPLE 12 On opère comme à l'exemple 10, mais on n'utilise que 36 parties de méthacrylate d'éthyl-2 hexyle, le reste étant remplacé par 54 parties d'un mélange de monomères acryliques polyfluorés de formule: CH 3 CF3(CF2) n-C2H4-O 2-C=CH O o n est égal à 5, 7, 9, 11, 13 et 15 dans des rapports en poids moyens et respectifs de 47: 32: 13: 5: 2: 1. La solution de copolymère ainsi obtenue (S12) est jaune, limpide, légérement visqueuse. Elle contient 38,8 % de matières non volatiles et 14,1 % de fluor. EXEMPLE 13 Selon le même mode opératoire qu'à l'exemple 10, on copolymé- rise 310,3 parties de solution (S2), 16,2 parties de méthacrylate d'éthyle-2 hexyle et 73,8 parties d'un mélange d'esters acryliques fluorés de formule: CH f 3 CF3 (CF2)nC2H4-50 2-N-C2H4O-CC2 o n est égal à 3, 5, 7, 9, 11, 13 et 15 dans les rapports en poids moyens et respectifs de 1: 50: 31: 10: 3: 1: 1, dans 25 parties de méthyl isobutyl cétone et 25 parties d'acétone. On obtient une solution (S13) jaune brun, limpide, contenant 40,6 % de matières non volatiles et 15,1 % de fluor. EXEMPLE 14 En opérant comme au premier paragraphe de l'exemple 9, on copolymérise 86, 2 parties de solution (S8), 10 parties de méthacry- late d'éthyl-2 hexyle et 15 parties du même mélange de monomères acryliques polyfluorés qu'à l'exemple 12. Le copolymère (S14) ainsi obtenu se présente sous la forme d'une masse gélatineuse dont le taux de amtières sèches est de 40,1 % et le taux de fluor de 14,5 %. EXEMPLE 15 En opérant comme à l'exemple 9, on copolymérise 69 parties de solution (S3), 5 parties de méthacrylate d'éthyl-2 hexyle et 25 parties d'un mélange de monomères polyfluorés de formule: CH CF3 (CF2) C2H4 C -CCH2 O o n est égal à 5, 7, 9, 11, 13 et 15 dans les rapports en poids moyens et respectifs de 1: 56: 22: 9: 3: 3, dans 25 parties de méthyl isobutyl cétone. Quand la polymérisation est terminée on dilue le mélange avec 125 parties de trichlorotrifluoro-éthane. On obtient une solution ambrée limpide (S15) contenant 18,8 % matières non volatiles et 9 % de fluor. EXEMPLE 16 Dans un réacteur d'une capacité de 500 parties en volume, muni d'un agitateur, d'un thermomètre, d'un réfrigérant à reflux et d'une arrivée d'azote, on introduit 90 parties de méthyl isobutyl cétone, 55 parties de méthacrylate de stéaryle et 5 parties de méthacrylate d'hydroxy-2 éthyle. On chauffe le mélange sous atmo- sphère d'azote pendant lh30 à 80 C en présence de 0,4 partie de peroxyde de lauroyle et 0,25 partie de perpivalate de t.butyle. Le dosage chromatographique (G.P.C) indique un taux de polymérisation de 70 %. 2590895- On ajoute alors 92,7 parties d'une solution d'isocyanate- uréthanne, obtenue en opérant comme-au premier paragraphe de l'exem- ple 2. On chauffe ensuite le mélange à 80 C pendant 4 heures en ajoutant 0,4 parties de peroxyde de lauroyle et 0,2 partie de perpivalate de t. butyle. Le copolymère greffé (S6) ainsi obtenu se présente sous la forme d'une solution épaisse ambrée dont le taux de matières sèches est de 37,7 % et le taux de fluor de 4,7 %. EXEMPLE 17 17-a: Dans un réacteur identique à celui de l'exemple 16, on copolymérise 34,7 parties de méthacrylate de butyle, 39 parties du même mélange de monomères polyfluorés qu'à l'exemple 15, et 13 parties de méthacrylate d'hydroxy-2 éthyle dans 87 parties de méthyl isobutyl cétone. On opère sous atmosphère d'azote et à 100 C pendant 6 heures, en ajoutant initialement 1 partie de peroxyde de lauroyle et 0,2 partie de perpivalate de t.butyle et en renouvelant cette addition d'initiateurs après 2 et 4 heures. 17-b: Dans un réacteur identique à celui de l'exemple 2 on introduit 88 parties de méthyl isobutyl cétone, 17,4 parties de toluènediisocyanate (à 80 % d'isomère-2,4) et 0,1 partie de dibutyl dilaurate d'étain. Aprés avoir chassé l'air du réacteur par un courant d'azote anhydre, on porte la température à 80 C, puis on coule goutte à goutte en une heure 36,4 parties de perfluorohexyl- éthanol en solution dans 36,4 parties de méthyl isobutyl cétone. On maintient à 80 C pendant encore une heure, puis on ajoute la totali- té du copolymère hydroxylé synthétisé à l'étape 17-a et on porte-à C pendant 4 heures. On obtient ainsi une solution assez visqueuse (S17) qui contient 39,7 % de matières non volatiles et 13,8 % de fluor. EXEMPLE 18 On procède comme à l'exemple 2 pour faire réagir le perfluorohexyléthanol C6F13C2H40H sur le toluène diisocyanate. Puis on ajoute goutte à goutte en 1/4 heure à 80 C un mélange de 6,5 parties de méthacrylate d'hydroxy-2 éthyle (0,05 mole) et 9,25 parties de méthacrylate de t.butylamino-2 éthyle (0,05 mole). i i i i i i i i i 1S i aîna j 9pO i i ai i. i à& i. i ta tg i il la l. i i.i la i la la lai ., 11 i ai li ai i 11 Il1 1 J %O ú ap snId i i i Oas 01 ap SUT-Om i i i qodopO aFqoildowa-[ tg 6 ap * 6 ap ai L'L à. 6 si 8 " S1'L sanaq 9 snld snld P81S PLIS P91S PsiS PEIS PglS PZIS pITS PlOS POIS De8 alTula i i i i i i i i i jj.nD. i i sapuo0as OC ap SUTOUI i gq.I: uou ln i a uqodo alqoiqdoapp l : iueaTns nualqui aI suep salqmasse? quos snuazqo sIeainsga sa'l 6 aITdmaxal,nb szsaq samam xne aap9aoad ap lutae aqueTqme ainaeîpdmaq e zTnu aun quepuad aaquqs assTel uo la zm/2 OOZ ap uosTea e aIa99 puueL-înaT; auTaId aaaqoeAa, 2inz un Xns uo;Z -uslaaAind iad sapnbTddu alTnsu0 luos saaniTp suoTInIos saD 'lonlJ ap % '0o aueua:uoa PTS e POTS suoT4nios sap aîuazqo e uo5e; ap auo0ap I4nqosT lIqa9m vl ap Daaa szuapaDazd saldmexa sap 81S:a Is 91s 'Is '18s 'GUs 'zIs 'lTs COIS suoTInIos saI anlITp uo 61 ZaldXaX zonl; ap % 'O01 l a saqas saaTlaeIm ap % 1'6Z uueuaiuo unlq-aune (81s) uoTinIos aun zuaTaqo uo Àsainaq 9 auepuad sainaq xnap saI sainoi salno e ail,4nq- ap aelIeAîIdad ap aqaoed '0o a aiXoLnel ap apfxoîad ap aîiîed ç'0 ap azuasad ua 00o6 qsTiaimI odoa qsa nuazqo TsuTe aaan-auueqlaan la auueq4anTp sauamouomtu ap a2uelma al S6806SZ s i i i i i i i i i i i i à i i i i i I i i i REVENDICATIONS 1. Monomères acryliques fluorés, caractérisés en ce qu'ils répondent à la formule générale: CH3 R NH-C-O-A-OC-C=CH (II) II Il 2 0 0 NH-C-Q-W-R dans laquelle RF représente un radical perfluoroalkyle à chatne droite ou ramifiée contenant de 2 à 20 atomes de carbone, R représente un atome d'hydrogène ou un radical méthyle, A représente un enchatnement bivalent de 2 à 9 atomes de carbone, pouvant comporter un ou plusieurs atomes d'oxygène, Q représente un atome d'oxygène ou de soufre ou un groupe- ment -NR'-, R' désignant un atome d'hydrogène ou un radical alkyle contenant 1 à 4 atomes de carbone, et W représente un enchaînement bivalent lié à Q par un carbone et pouvant comporter un ou plusieurs atomes d'oxygène, de soufre et/ou d'azote. 2. Monomères selon- la revendication 1, dans lesquels le radical perfluoroalkyle RF contient de 4 à 16 atomes de carbone, R est un radical méthyle, A est un pont -CH2CH2-, et -Q-W- est un enchatnement -O-CH2CH2-, -S-CH2CH2- ou -O-CH2CH2N(R")S02CH2CH2-, R" représentant un atome d'hydrogène ou un radical méthyle. 3. Procédé de préparation de monomères selon la revendication 1, caractérisé en ce qu'on fait réagir dans un premier temps le toluènediisocyanate-2,4 avec une quantité sensiblement équimolaire d'un composé polyfluoré de formule: R - W - N - a (TTT _'F.. x * \ - J pour former un isocyanate-uréthanne fluoré de formule: CH3 N=C=O (iv) NilC-Q-W-, que l'on fait réagir ensuite avec une quantité sensiblement équimo- laire d'un ester acrylique de formule: R HO - A - O - - C = CH2 (V) Oil 2() les symboles A, R, RF, Q et W ayant les mêmes significations que dans la revendication 1. 4. Procédé selon la revendication 3, caractérisé en ce que l'on opère sous atmosphère inerte, à une température allant de 30 à C et dans un solvant organique inerte. 5. Procédé selon la revendication 3 ou 4, caractérisé en ce que le composé polyfluoré correspond à l'une des formules suivantes: RF CH2 Ci2 OH RF - CH2 CH SO2 N(R") - CH CH OH F C2 2 dans lesquelles RF contient de 4 à 16 atomes de carbone et R" est un atome d'hydrogène ou un radical méthyle. 6. Procédé selon l'une des revendications 3 à 4, caractérisé en ce que l'ester (V) est le méthacrylate d'hydroxy-2 éthyle. 7. Polymères contenant de 10 à 100 Z en poids de motifs de formule générale: CH R C3 1R NH-C-O-A-OC-C-CH - (VIII) 0 0 obtenus par homopolym1risation des monomères selon la revendication 1, par copolymérisation desdits monomères avec d'autres monomères fluorés ou non, ou par greffage d'un isocyanate-uréthanne fluoré de formule: 011CH3 -N=C=O (IV) NH-C-Q-W-RF O sur un homopolymère d'un ester acrylique de formule: Jo R HO - A - OC - C = CH (V) Il 2 ou un copolymère d'un tel ester avec d'autres monomères fluorés ou non, les symboles RF, R, A, Q et W ayant les mêmes significations que dans la revendication 1. 8. Copolymères selon la revendication 7, dans lesquels le ou les comonomères sont choisis parmi les acrylates ou méthacrylates d'alkyle, les composés de formule: R RF -W - OC - C = CH2 et leurs mélanges, les symboles R, RF et W ayant les mêmes signifi- cations que dans la revendication 1. 9. Application des polymères selon la revendication 7 ou 8 à l'oléofugation et à l'hydrofugation de substrats divers, en particu- lier des cuirs. 10. Matériaux et articles traités au moyen d'un polymère selon la revendication 7 ou 8.